(57)【特許請求の範囲】
【請求項１】
式（Ｉ）で表される化合物を６５モル％以上８０モル％以下、式（ＩＩ）で示される化合物を２０モル％以上３５モル％以下の割合（但し、式（Ｉ）で表される化合物と、式（ＩＩ）で示される化合物との合計量を１００モル％とする）で混合し、更に無水酢酸を加え、１３０〜１６０℃でアセチル化反応を進行させるステップと、
２６０℃以上３５０℃以下の温度条件において、アセチル化反応で生じた副生酢酸、重縮合反応で生じる副生酢酸および未反応の無水酢酸を留去しながら重縮合させるステップと、
重縮合反応で生成するプレポリマーを、反応容器から連続的に払い出しながら、払い出した前記プレポリマーを一方向に逐次移送し、移送の過程で固化させるとともに、固化した前記プレポリマーを、移送方向下流に設けられた粉砕機で連続的に粉砕するステップと、
得られるプレポリマー粒子を固相状態のまま不活性気体の流通下において熱処理して固相重合するステップとを含み、
前記重縮合させるステップでは、留去した前記副生酢酸および前記未反応の無水酢酸の量が、式（Ｉ）で表される化合物および式（ＩＩ）で示される化合物が化学量論的関係で反応したときに生じる前記副生酢酸の理論量および未反応の前記無水酢酸の理論量の合計量に対して、９５％以上となることを確認するまで反応を続け、
前記粉砕するステップでは、留去した前記副生酢酸および前記未反応の無水酢酸の量が、前記合計量に対して９５％以上となったことを確認した後に、前記プレポリマーを前記反応容器から連続的に払い出すことを特徴とする液晶ポリエステルの製造方法。
【化１】
0006029201.tif 000010
（但し、Ｒ１は水素原子、Ｘはヒドロキシ基を示し、Ｒ２は塩素原子、臭素原子またはアルキル基を示し、ｘは０から４のいずれかの整数である。アルキル基は、メチル基、エチル基、プロピル基、イソプロピル基、ブチル基、イソブチル基、ターシャルブチル基からなる群から選ばれる基である。ｘが２以上である場合、Ｒ２は同一でもよく、互いに異なってもよい。
式（Ｉ）は、Ｒ１，Ｒ２，Ｘのうち少なくとも１つが互いに異なる複数の化合物を含むこととしてもよい。）
【化２】
0006029201.tif 000011
（但し、Ｒ１およびＸの定義は、式（Ｉ）におけるそれぞれの定義と同じである。
Ｒ３、Ｒ４は、それぞれ塩素原子またはアルキル基を示し、ｙは０から３のいずれかの整数であり、ｙが２または３の場合、複数のＲ３は互いに同一または異なる。ｚは０から３のいずれかの整数であり、ｚが２または３の場合、複数のＲ４は互いに同一または異なる。アルキル基は、メチル基、エチル基、プロピル基、イソプロピル基、ブチル基、イソブチル基、ターシャルブチル基からなる群から選ばれる基である。）
【請求項２】
前記式（Ｉ）で表わされる化合物として、４−ヒドロキシ安息香酸、前記式（ＩＩ）で表わされる化合物として、６−ヒドロキシ−２−ナフトエ酸を用い、
前記式（Ｉ）で表わされる化合物および前記式（ＩＩ）で表わされる化合物が有するフェノール性の水酸基を、該水酸基の当量以上の無水酢酸でアセチル化した後に重縮合させることを特徴とする請求項１に記載の液晶ポリエステルの製造方法。
【請求項３】
熱処理するステップの後に、加熱溶融して造粒することを特徴とする請求項１または２に記載の液晶ポリエステルの製造方法。
【発明の詳細な説明】
【技術分野】
【０００１】
本発明は、液晶ポリエステルの製造方法に関するものである。
【背景技術】
【０００２】
溶融時に液晶性を発現する液晶ポリエステル樹脂は、耐熱性及び加工性に優れることから、各種用途分野で使用されている。
【０００３】
液晶ポリエステルは、対応するモノマーである芳香族ヒドロキシカルボン酸またはエステル化合物を重縮合させることで得られる。得られる液晶ポリエステルを高分子量化すると、機械的強度の向上を図ることができ、種々の使用用途において好適に用いることができる。しかし一方で、所望の分子量にまで高分子量化させると、得られるポリマーが高粘度であるために反応容器から排出し難く、連続生産が困難となるという課題がある。
【０００４】
この課題に対し、例えば特許文献１のような重合方法が知られている。特許文献１に記載された方法では、まず、反応容器からの排出を容易に行うことが可能な分子量まで、反応容器内で重縮合を行い、重合体を溶融状態で回収して固化させ、次いで、固相反応で所望の分子量にまで重合させて高分子量化する。これにより、液晶ポリエステルの高分子量化と生産性の向上とを実現している。
【０００５】
また、このような重合方法に用いられる製造設備として、特許文献２に示すような構成が知られている。特許文献２に記載された装置では、重合槽（反応容器）で重合された重合体を、冷却用のベルトクーラー上に排出して固化させるとともに下流側に移動させ、ベベルトクーラーの下流側端部に設けられた粉砕機で、固化した重合体を粉砕する構成となっている。これにより、後段の固相反応用に微細化された重合体の粒子を容易に得ることができる。
【先行技術文献】
【特許文献】
【０００６】
【特許文献１】特開２００１−７２７５０号公報
【特許文献２】特開２００８−２４８０９５号公報
【発明の概要】
【発明が解決しようとする課題】
【０００７】
上記特許文献２に記載された装置を用いる場合には、反応容器から、安定した連続的な重合体の排出が必要となる。重合槽からの重合体の排出が連続的に行われると、ベルトクーラー上では、固化した重合体が連続的に帯状に繋がり、下流の粉砕機に連続的に供給されるため、安定して重合体の粒子を得ることができる。一方、反応容器からの重合体の排出が不連続となると、ベルトクーラー上では固化した重合体が繋がらず、複数の円板状の塊が形成されやすい。このような形状の重合体の固体が形成されると、固体が粉砕機に嵌合し、粉砕機を閉塞させてしまい、生産性が低下する。
【０００８】
本発明はこのような事情に鑑みてなされたものであって、溶融重合を行う反応容器から溶融状態で連続的に重合体を排出することを可能とし、安定的な製造を可能とする液晶ポリエステルの製造方法を提供することを目的とする。
【課題を解決するための手段】
【０００９】
上記の課題を解決するため、本発明の液晶ポリエステルの製造方法は、式（Ｉ）で表される化合物を６５モル％以上８０モル％以下、式（ＩＩ）で示される化合物を２０モル％以上３５モル％以下の割合で混合（但し、式（Ｉ）で表される化合物と、式（ＩＩ）で示される化合物との合計量を１００モル％とする）し、２６０℃以上３５０℃以下の温度条件において、生じる副生成物を留去しながら重縮合させるステップと、重縮合反応で生成するプレポリマーを、反応容器から連続的に払い出しながら、払い出した前記プレポリマーを一方向に逐次移送し、移送の過程で固化させるとともに、固化した前記プレポリマーを、移送方向下流に設けられた粉砕機で連続的に粉砕するステップと、得られるプレポリマー粒子を固相状態のまま不活性気体の流通下において熱処理して固相重合するステップとを含み、前記副生成物は、前記式（Ｉ）で表わされる化合物および前記式（ＩＩ）で表わされる化合物が有するＲ１およびＸが脱離し結合した化合物を含み、前記重縮合させるステップでは、留去した前記副生成物の量が、式（Ｉ）で表される化合物および式（ＩＩ）で示される化合物が化学量論的関係で反応したときに生じる前記副生成物の理論量に対して、９５％以上となるまで反応を続けることを特徴とする。
【化１】
0006029201.tif 000002
（但し、Ｒ１は水素原子、ホルミル基、アセチル基、プロピオニル基またはベンゾイル基を示し、Ｘはヒドロキシ基、オルガニルオキシ基、ハロゲン原子、アシルオキシ基を示し、Ｒ２は塩素原子、臭素原子またはアルキル基を示し、ｘは０から４のいずれかの整数である。アルキル基は、メチル基、エチル基、プロピル基、イソプロピル基、ブチル基、イソブチル基、ターシャルブチル基からなる群から選ばれる基である。ｘが２以上である場合、Ｒ２は同一でもよく、互いに異なってもよい。
式（Ｉ）は、Ｒ１，Ｒ２，Ｘのうち少なくとも１つが互いに異なる複数の化合物を含むこととしてもよい。）
【化２】
0006029201.tif 000003
（但し、Ｒ１およびＸの定義は、式（Ｉ）におけるそれぞれの定義と同じである。式（Ｉ）と式（ＩＩ）におけるＲ１およびＸは、互いに同一でも異なってもよい。
Ｒ３、Ｒ４は、それぞれ塩素原子またはアルキル基を示し、ｙは０から３のいずれかの整数であり、ｙが２または３の場合、複数のＲ３は互いに同一または異なる。ｚは０から３のいずれかの整数であり、ｚが２または３の場合、複数のＲ４は互いに同一または異なる。アルキル基は、メチル基、エチル基、プロピル基、イソプロピル基、ブチル基、イソブチル基、ターシャルブチル基からなる群から選ばれる基である。）
【００１０】
本発明においては、前記副生成物は脂肪酸を含み、前記重縮合させるステップでは、留去した前記脂肪酸の量が、前記理論量に対して９５％以上となるまで反応を続けることが望ましい。
【００１１】
本発明においては、前記式（Ｉ）で表わされる化合物として、４−ヒドロキシ安息香酸、前記式（ＩＩ）で表わされる化合物として、６−ヒドロキシ−２−ナフトエ酸を用い、前記式（Ｉ）で表わされる化合物および前記式（ＩＩ）で表わされる化合物が有するフェノール性の水酸基を、該水酸基の当量以上の無水酢酸でアセチル化した後に重縮合させることが望ましい。
【００１２】
本発明においては、熱処理するステップの後に、加熱溶融して造粒することが望ましい。
【発明の効果】
【００１３】
本発明の液晶ポリエステルの製造方法によれば、溶融重合を行う反応容器から溶融状態で連続的にプレポリマーを排出することが可能となり、また、プレポリマーを粉砕する時の装置の閉塞を抑制することができる。そのため、液晶ポリエステルを安定して連続的に製造することが可能となる。
【図面の簡単な説明】
【００１４】
【図１】液晶ポリエステルの製造装置における一部の構成を示す概略図である。
【発明を実施するための形態】
【００１５】
以下、図１参照しながら、本発明の実施形態に係る液晶ポリエステルの製造方法について説明する。なお、以下の図面においては、図面を見やすくするため、各構成要素の寸法や比率などは適宜異ならせてある。
【００１６】
（液晶ポリエステルの製造装置）
図１は、本実施形態の液晶ポリエステルの製造方法を実施する液晶ポリエステルの製造装置を示す概略図であり、装置構成全体のうち一部の構成を示す図である。
【００１７】
本実施形態の液晶ポリエステルの製造方法は、（ｉ）反応容器においてモノマーを重縮合（溶融重合）させるステップ、（ｉｉ）重縮合して得られた重合体（プレポリマー）を固化して粉砕してプレポリマーの粒子を得るステップ、（ｉｉｉ）粒子を固相状態のまま熱処理（固相重合）するステップ、を有している。図１に示す装置では、（ｉ）（ｉｉ）のステップを行う。
【００１８】
図１に示す製造装置１は、プレポリマーＰを重合する重合装置１０と、重合装置１０から排出されたプレポリマーＰを冷却しながら水平方向に移送する冷却装置２０と、冷却されたプレポリマーＰを粉砕する粉砕装置３０と、を有している。粉砕装置３０で粉砕されたプレポリマーＰは、不図示の固相重合設備に送られて固相重合される。すなわち、重合装置１０では、上記（ｉ）のステップを行い、冷却装置２０および粉砕装置３０では、上記（ｉｉ）のステップを行い、不図示の固相重合設備では、上記（ｉｉｉ）のステップを行う。
【００１９】
重合装置１０は、重合槽（反応容器）１１と、重合槽１１内に設けられ内容物を攪拌する攪拌機１２と、重合槽１１の下部に設けられ内容物の排出量を制御するバルブ１３と、を有している。また、重合槽１１の上部には、重縮合中に生じる副生成物Ｂを含む物質を留去して回収する回収装置１４が設けられている。回収装置１４は、一端が重合槽１１に接続された配管１４１と、配管１４１の他端が接続されたタンク１４２とを有し、配管１４１中には、重合槽１１側から蒸発する副生成物Ｂを冷却する第１冷却器１４３，第２冷却器１４４が設けられている。
【００２０】
冷却装置２０は、ダブルベルト式クーラーであり、無端ベルトである上側ベルト２１および下側ベルト２２を上下に密接して配置し、上側ベルト２１と下側ベルト２２との間にプレポリマーを挟んで、移送しながら冷却する装置である。
【００２１】
上側ベルト２１および下側ベルト２２は、耐食性を有する金属製のベルトであり、例えばスチールベルトである。上側ベルト２１および下側ベルト２２は、不図示の冷却用の水によって冷却される。
【００２２】
上側ベルト２１は、第１ローラー２３、第２ローラー２４の間に巻き掛けられ、これらのローラーの間に張設されている。同様に、下側ベルト２２は、第１ローラー２５、第２ローラー２６の間に巻き掛けられ、これらのローラーの間に張設されている。
【００２３】
重合装置１０で重合されるプレポリマーＰは、冷却装置２０において下側ベルト２２の上面（図中、符号Ａで示す）に排出される。上側ベルト２１および下側ベルト２２は、各ローラーの駆動により、プレポリマーＰを上側ベルト２１と下側ベルト２２との間に挟みながら下流側に移送する。プレポリマーＰは、冷却装置２０に挟まれて移動する間に冷却され、固化する。
【００２４】
上側ベルト２１および下側ベルト２２の間の隙間は、１ｍｍ〜２ｍｍ程度が好ましい。また、上側ベルト２１および下側ベルト２２の長さおよび移送速度は、プレポリマーＰの冷却目標温度に応じて設定される。
【００２５】
冷却装置２０で冷却され移送されるプレポリマーＰは、粉砕装置３０に供給される。粉砕装置３０は、上流側に設けられた第１粉砕機３１ａと、下流側に設けられた第２粉砕機３１ｂと、プレポリマーＰの飛散防止のためのカバー３３とを有している。
【００２６】
第１粉砕機３１ａおよび第２粉砕機３１ｂは、円筒状の芯材の軸方向および周方向に、無数の棒状、突起状または鈎状の粉砕歯が付設された回転体であり、芯材を中心軸として回転することで、板状に固化したプレポリマーＰを粉砕する。
【００２７】
ここで、重合装置１０からプレポリマーＰを排出する際に、連続的に排出できない場合、例えば、断続的にプレポリマーＰが冷却装置２０に供給されると、冷却装置２０では、プレポリマーＰが円板状に固化することがある。このようなプレポリマーＰが粉砕装置３０に供給されると、第１粉砕機３１や第２粉砕機３２の粉砕歯の間にプレポリマーＰが嵌合し、閉塞させるおそれが生じる。
【００２８】
なお、本明細書において「連続的に排出」とは、プレポリマーＰがとぎれることなく連続的に排出されることを意味している。このような状態でプレポリマーＰが排出されると、冷却装置２０上では、プレポリマーＰが一つにつながった帯状の固体となり、粉砕装置３０へ安定的に連続供給される。
【００２９】
従来は、プレポリマーＰの排出を容易にするためには、プレポリマーＰの粘度が上がりすぎないように重合を制御することが必要であると考えられていた。そのため、プレポリマーＰの重合転化率（モノマー総量に対する生成ポリマーの割合。残存モノマーが無くなれば重合転化率１００％）が高いと粘度上昇につながることから、連続的に排出させるためには不利であると考えられていた。
【００３０】
しかし、発明者が安定的な製造を可能とする液晶ポリエステルの製造方法について検討したところ、従来とは異なる観点から、反応容器から溶融状態で連続的にプレポリマーを排出することが可能であることを見出し、本実施形態の発明に至った。
【００３１】
（液晶ポリエステルの製造方法）
以下、液晶ポリエステルの製造方法について、詳細に説明する。
【００３２】
本実施形態の液晶ポリエステルの製造方法は、式（Ｉ）で表される化合物を６５モル％以上８０モル％以下、式（ＩＩ）で示される化合物を２０モル％以上３５モル％以下の割合で混合し、２６０℃以上３５０℃以下の温度条件において、生じる副生成物を留去しながら重縮合させるステップと、重縮合反応で生成するプレポリマーを、反応容器から連続的に払い出しながら、払い出した前記プレポリマーを一方向に逐次移送し、移送の過程で固化させるとともに、固化した前記プレポリマーを、移送方向下流に設けられた粉砕機で連続的に粉砕するステップと、得られるプレポリマー粒子を固相状態のまま不活性気体の流通下において熱処理して固相重合するステップと、を含み、副生成物は、式（Ｉ）で表わされる化合物および式（ＩＩ）で表わされる化合物が有するＲ１およびＸが脱離し結合した化合物を含み、前記重縮合させるステップでは、留去した前記副生成物の量が、式（Ｉ）で表される化合物および式（ＩＩ）で示される化合物が化学量論的関係で反応したときに生じる前記副生成物の理論量に対して、９５％以上となるまで反応を続けることを特徴としている。
【化３】
0006029201.tif 000004
（但し、Ｒ１は水素原子、ホルミル基、アセチル基、プロピオニル基またはベンゾイル基を示し、Ｘはヒドロキシ基、オルガニルオキシ基、ハロゲン原子、アシルオキシ基を示し、Ｒ２は塩素原子、臭素原子またはアルキル基を示し、ｘは０から４のいずれかの整数である。アルキル基は、メチル基、エチル基、プロピル基、イソプロピル基、ブチル基、イソブチル基、ターシャルブチル基からなる群から選ばれる基である。ｘが２以上である場合、Ｒ２は同一でもよく、互いに異なってもよい。
式（Ｉ）は、Ｒ１，Ｒ２，Ｘのうち少なくとも１つが互いに異なる複数の化合物を含むこととしてもよい。）
【化４】
0006029201.tif 000005
（但し、Ｒ１およびＸの定義は、式（Ｉ）におけるそれぞれの定義と同じである。式（Ｉ）と式（ＩＩ）におけるＲ１およびＸは、互いに同一でも異なってもよい。
Ｒ３、Ｒ４は、それぞれ塩素原子またはアルキル基を示し、ｙは０から３のいずれかの整数であり、ｙが２または３の場合、複数のＲ３は互いに同一または異なる。ｚは０から３のいずれかの整数であり、ｚが２または３の場合、複数のＲ４は互いに同一または異なる。アルキル基は、メチル基、エチル基、プロピル基、イソプロピル基、ブチル基、イソブチル基、ターシャルブチル基からなる群から選ばれる基である。）
【００３３】
なお、Ｘに含まれるオルガニルオキシ基として好ましくは、メトキシ基、エトキシ基、プロポキシ基、ベンジルオキシ基、フェノキシ基である。
【００３４】
また、式（ＩＩ）中、Ｒ３は、ナフチレン基における５位、７位、８位に結合可能な置換基であり、Ｒ４は、ナフチレン基における１位、３位、４位に結合可能な置換基である。
【００３５】
ここで、流動開始温度は、フロー温度又は流動温度とも呼ばれ、毛細管レオメーターを用いて、９．８ＭＰａ（１００ｋｇｆ／ｃｍ２）の荷重下、４℃／分の速度で昇温しながら、液晶ポリエステルを溶融させ、内径１ｍｍ及び長さ１０ｍｍのノズルから押し出すときに、４８００Ｐａ・ｓ（４８０００ポイズ）の粘度を示す温度であり、液晶ポリエステルの分子量の目安となるものである（小出直之編、「液晶ポリマー−合成・成形・応用−」、株式会社シーエムシー、１９８７年６月５日、ｐ．９５参照）。
【００３６】
上記式（Ｉ）で表わされる化合物の例としては、４−ヒドロキシ安息香酸、４−ホルモキシ安息香酸、４−アセトキシ安息香酸、４−プロピオニルオキシ安息香酸などの芳香族カルボン酸、４−ヒドロキシ安息香酸メチル、４−ヒドロキシ安息香酸プロピル、４−ヒドロキシ安息香酸フェニル、４−ヒドロキシ安息香酸ベンジル、４−アセトキシ安息香酸メチル、４−アセトキシ安息香酸フェニルなどの芳香族カルボン酸エステルが挙げられ、特に４−ヒドロキシ安息香酸または４−アセトキシ安息香酸が好ましい。
【００３７】
上記式（Ｉ）で表わされる化合物について、その他の芳香族ヒドロキシカルボン酸の誘導体としては、カルボキシ基をハロホルミル基に変換してなるもの（酸ハロゲン化物）、カルボキシ基をアシルオキシカルボニル基に変換してなるもの（酸無水物）、ヒドロキシ基をアシル化してアシルオキシル基に変換してなるもの（アシル化物）が挙げられる。
【００３８】
また、上記式（Ｉ）で表わされる化合物の例としては、３−クロロ−４−ヒドロキシ安息香酸、２−クロロ−４−ヒドロキシ安息香酸、２，３−ジクロロ−４−ヒドロキシ安息香酸、３，５−ジクロロ−４−ヒドロキシ安息香酸、２，５−ジクロロ−４−ヒドロキシ安息香酸、３−ブロモ−４−ヒドロキシ安息香酸などを、ガスバリア性を向上する目的で併用することもできる。これらは、式（Ｉ）においてＲ１が水素原子でありＸがヒドロキシ基である化合物であるが、もちろんＲ１，Ｘが、上述した置換基である誘導体を併用することとしても構わない。
【００３９】
上記式（ＩＩ）で表わされる化合物の例としては、６−ヒドロキシ−２−ナフトエ酸、６−アセトキシ−２−ナフトエ酸などの芳香族カルボン酸、６−ヒドロキシ−２−ナフトエ酸メチル、６−ヒドロキシ−２−ナフトエ酸フェニル、または６−アセトキシ−２−ナフトエ酸メチルなどの芳香族カルボン酸エステル、が挙げられ、特に６−ヒドロキシ−２−ナフトエ酸、６−アセトキシ−２−ナフトエ酸が好ましい。
【００４０】
上記式（ＩＩ）で表わされる化合物について、その他の芳香族ヒドロキシカルボン酸の誘導体としては、カルボキシ基をハロホルミル基に変換してなるもの（酸ハロゲン化物）、カルボキシ基をアシルオキシカルボニル基に変換してなるもの（酸無水物）、ヒドロキシ基をアシル化してアシルオキシル基に変換してなるもの（アシル化物）が挙げられる。
【００４１】
また、上記式（ＩＩ）で表わされる化合物の例として、６−ヒドロキシ−５−クロロ−２−ナフトエ酸、６−ヒドロキシ−７−クロロ−２−ナフトエ酸、６−ヒドロキシ−４，７−ジクロロ−２−ナフトエ酸などを、ガスバリア性を向上する目的で併用することもできる。これらは、式（ＩＩ）においてＲ１が水素原子でありＸがヒドロキシ基である化合物であるが、もちろんＲ１，Ｘが、上述した置換基である誘導体を併用することとしても構わない。
【００４２】
さらに、本実施形態においては、得られる液晶ポリエステルの物性や加工性に重大な影響を与えない範囲で、３−ヒドロキシ安息香酸、３−ホルモキシ安息香酸、３−アセトキシ安息香酸、３−プロピオニルオキシ安息香酸、３−ヒドロキシ安息香酸メチル、３−ヒドロキシ安息香酸プロピル、３−ヒドロキシ安息香酸フェニル、３−ヒドロキシ安息香酸ベンジル、３−アセトキシ安息香酸メチル、４’−ヒドロキシビフェニル−４−カルボン酸、４’−アセトキシビフェニル−４−カルボン酸等を併用することができる。
【００４３】
以下、本実施形態の液晶ポリエステルの製造方法について、ステップ毎に詳細に説明する。
【００４４】
なお、以下の説明においては、モノマーを重縮合させるステップで得られる重合体を「プレポリマー」と称し、プレポリマーを固相状態のまま熱処理するステップで得られる重合体を、目的とする「液晶ポリエステル」と称する。
【００４５】
（重縮合させるステップ）
まず、本実施形態の液晶ポリエステルの製造方法における「重縮合させるステップ」について説明する。
本ステップにおいては、上記の式（Ｉ）で表わされる化合物と、式（ＩＩ）で表わされる化合物と、を反応容器中で重縮合反応させる。この時、これらの化合物を反応容器へ混合した状態で仕込むこととしてもよく、別々に仕込むこととしてもよい。
【００４６】
ここで、式（Ｉ）で表わされる化合物、または式（ＩＩ）で表わされる化合物として、フェノール性水酸基を有する化合物を用いる場合（Ｒ１が水素原子である場合）には、重縮合反応に先だって、フェノール性水酸基の反応性を上げるための反応を行っておくことが好ましい。このような反応としては、例えば、フェノール性水酸基と無水酢酸などの酸無水物との反応によるエステル化反応が挙げられる。このような反応は、重縮合反応を行う反応容器と別の反応容器で行うこととしてもよいが、重縮合反応を行う反応容器と同一の反応容器で行い、引き続き重縮合反応を行うこととすると操作が簡便になるため好ましい。
【００４７】
このようなエステル化反応においては、上記の式（Ｉ）で表わされる化合物または式（ＩＩ）で表わされる化合物が有するフェノール性水酸基に対し、好ましくは当量以上、より好ましくは１．０３倍当量以上１．３倍当量以下の無水酢酸などの酸無水物を反応させるとよい。
【００４８】
その際、エステル化反応を行う反応容器は、チタン、ハステロイＢ等の耐腐食性を有する材料の使用が可能である。また、目的とする液晶ポリエステルが高い色調（Ｌ値）を必要とする場合は、反応容器の内壁の材質がガラスであることが好ましい。反応混合物と接する反応容器の内壁がガラス製であるならば、反応容器全体がガラス製である必要はなく、例えば、グラスライニングされたＳＵＳ製等の反応槽等を使用することも可能である。例えば、大型の生産設備においては、グラスライニングされた反応槽を用いることが好ましい。
【００４９】
本実施形態における重縮合反応は、不活性気体、例えば窒素雰囲気下で、常圧または減圧の条件下で行うことができるが、不活性気体の雰囲気下で常圧にて行うことが好ましい。プロセスは回分式、連続式、またはそれ等の組み合わせを採用できる。
【００５０】
本発明における重縮合反応の温度は、２６０℃以上３５０℃以下の範囲であり、好ましくは２７０℃以上３３０℃以下である。温度が２６０℃より低いと反応の進行が遅く、３５０℃を越えると分解等の副反応が起こりやすい。なお、反応槽が多段に分割、または切られている場合には、最も高い反応温度が本発明で言うところの重縮合反応温度である。
【００５１】
重縮合反応の時間は反応条件等により適宜決められるべきであるが、該反応温度において０．５時間以上５時間以下が好ましい。多段階の反応温度を採用しても構わないし、場合により、反応途中で、あるいは重縮合反応温度に達したら直ぐにプレポリマーを溶融状態で抜出し、回収することとしても構わない。
【００５２】
重縮合反応は、無触媒下でも十分進行するが、必要に応じて触媒として、Ｇｅ、Ｓｎ、Ｔｉ、Ｓｂ、Ｃｏ、Ｍｎ等の酸化物、酢酸塩等の化合物を使用することとしてもよい。例えば食品用途のように、使用用途によっては重合後に触媒成分の除去が必要な場合もあり、当該用途で用いる液晶ポリエステルの重合においては無触媒が好ましい。そのため、使用用途に応じて触媒使用の可否を選択するとよい。
【００５３】
重縮合反応において、反応容器の形状は公知のものを用いることができる。用いる攪拌翼は、縦型の反応容器の場合、多段のパドル翼、タービン翼、モンテ翼、ダブルヘリカル翼が好ましく、中でも、多段のパドル翼、タービン翼がより好ましい。横型の反応容器では、１軸または２軸の攪拌軸に垂直に、種々の形状の翼、例えばレンズ翼、眼鏡翼、多円平板翼等が設置されているものが良い。また、翼にねじれを付けて、攪拌性能や送り機構を向上させたものも良い。
【００５４】
反応容器の加熱は、熱媒、気体、電気ヒーターにより行うが、均一加熱という目的で、反応容器だけでなく、攪拌軸、翼、邪魔板等の反応容器内の反応物に浸漬する部材も加熱することが好ましい。
【００５５】
このような重縮合においては、式（Ｉ）で表わされる化合物および式（ＩＩ）で表わされる化合物が有するＲ１およびＸが脱離し結合した化合物が、反応の副生成物として生じる。例えば、Ｒ１がアセチル基であり、Ｘがヒドロキシ基である場合、副生成物として脂肪酸が生じる。本ステップにおいては、この副生成物を留去しながら、留去した副生成物の量が、式（Ｉ）で表される化合物および式（ＩＩ）で示される化合物が化学量論的関係で反応したときに生じる副生成物の理論量に対して、９５％以上となるまで重縮合反応を行う。以下の説明においては、留去した副生成物の量の理論量に対する割合を「回収率」と称することがある。
【００５６】
図１に示す重合装置１０では、重縮合反応で生じる副生成物を留去する回収装置１４が設けられているため、タンク１４２に留去された副生成物の量から、副生成物の回収率を求めることができる。
【００５７】
なお、酢酸や無水酢酸の留去と共にモノマーなど他の物質も留去されることがあるが、他の物質の量が酢酸や無水酢酸の量と比べて非常に少ない場合には、捨象して取り扱うこととしてもよく、他の物質の含有量を考慮した上で留去した副生成物の量を算出することとしても構わない。
【００５８】
ところで、一例として、式（Ｉ）で表わされる化合物として、４−ヒドロキシ安息香酸、式（ＩＩ）で表わされる化合物として、６−ヒドロキシ−２−ナフトエ酸を用い、両化合物のフェノール性水酸基を無水酢酸でエステル化した後に重縮合を行う場合、重縮合の副生成物として脂肪酸である酢酸が生じる。酢酸は、重縮合反応の温度条件下では蒸発しやすく留去しやすいため、重縮合反応の進行と酢酸の留去とは概ね同時に進行する。したがって、副生成物の回収率（酢酸の回収率）から、重縮合反応の重合転化率を概算することもできる。
以上のようにして重縮合を行い、プレポリマーを得る。
【００５９】
（プレポリマーの粒子を得るステップ）
次いで、本実施形態の液晶ポリエステルの製造方法における「プレポリマーの粒子を得るステップ」について説明する。
【００６０】
本ステップでは、まず、上記重縮合反応によって得られるプレポリマーを、反応容器から溶融状態で排出し回収する。
【００６１】
プレポリマーを溶融状態で取出す場合、不活性気体雰囲気中、例えば窒素雰囲気中で実施するのが、得られる液晶ポリエステルの色調が悪化せず好ましいが、水分が少ない場合は空気中で実施してもよい。また、プレポリマーを溶融状態で取出す際、反応容器を窒素等の不活性ガスにより、好ましくは０．０１ＭＰａ以上０．３０ＭＰａ以下、より好ましくは０．０２ＭＰａ以上０．２０ＭＰａ以下に加圧する。加圧して払い出しをすることで、副生物の生成が抑えられ、重縮合反応の平衡がポリマー生成側に傾かないため、プレポリマーの分子量上昇が抑制され、結果、抜出し時のポリマーの流動温度の上昇を抑えることができる。
【００６２】
プレポリマーを回収するための設備としては、公知の押出機、ギヤポンプが挙げられるが、単なるバルブだけでも良い。上述の流動開始温度にまで重合が進行したプレポリマーは、取出された後しばらくすると固化するので、目的に応じて、ストランドカッターやシートカッターでカットしたり、粉砕したりすることが可能となる。また、大量のプレポリマーを短時間に取出し、固化し、粉砕する手段として、特開平６−２５６４８５号公報に記載された定量供給装置を経てダブルベルトクーラーで冷却する方法等が挙げられる。
【００６３】
また、プレポリマーを回収した後の反応容器の洗浄方法としては、特開平５−２９５９２号、特開平５−２９５９３号公報に記載されたグリコール類とアミン類とのいずれか一方または両方を用いた方法が挙げられる。
【００６４】
次いで、得られたプレポリマーを公知の粉砕機で粉砕することで、粒子径が３ｍｍ以下、好ましくは０．５ｍｍ以下、更に好ましくは０．１ｍｍ以上０．４ｍｍ以下の粒子（粉末）とする。粒子径が３ｍｍを越えると、表面層と内部との間で、重合速度、未反応原料の反応の結果生じた副生物の拡散時間が異なることから、分子量分布が広がるおそれがあり、また、揮発成分が十分除去されないために発泡やガス発生の原因となるおそれがあることから好ましくない。ここで、粒子の「粒子径が３ｍｍ以下」とは、粒子が目開き３ｍｍの篩を通過する大きさであることを示す。
以上のようにして、プレポリマーの粒子を得る。
【００６５】
（熱処理するステップ）
次いで、本実施形態の液晶ポリエステルの製造方法における「熱処理するステップ」について説明する。
【００６６】
本ステップでは、不活性気体の流通下においてプレポリマーの粒子を固相状態で熱処理し、固相重合を行って目的とする液晶ポリエステルを得る。これにより、未反応原料を除去するとともに、分子量を上げることができ、液晶ポリエステルの物性を上げることができる。
【００６７】
固相重合時の昇温速度、および最高処理温度は、生じる液晶ポリエステルの粒子を融着させないような条件とする。融着を起こすと、表面積が減少し、重縮合反応や低沸点成分の除去が遅くなり好ましくない。
【００６８】
固相重合の昇温速度は、０．０５℃／分以上０．２５℃／分以下であることが好ましく、０．１０℃／分以上０．２０℃／分以下であることがより好ましい。
【００６９】
固相重合の最高処理温度は、好ましくは２００℃以上３１０℃以下の範囲、より好ましくは２３０℃以上３００℃以下の範囲に設定する。２００℃未満の温度では、反応が遅く処理時間がかかるため不経済であり、３１０℃を越えると、粉体粒子同士が融着したり、溶融するため固相状態が保持できなかったりするため好ましくない。
【００７０】
固相重合を行う装置としては、不活性気体の流通下で重合させることが可能であれば、既知の乾燥機、反応機、混合機、電気炉等、粉体を加熱処理することが可能な種々の装置を用いることができる。中でも、不活性気体の流通下で固相重合を行うために、密閉度の高いガス流通式の装置が好ましい。
【００７１】
不活性気体としては、窒素、ヘリウム、アルゴン、炭酸ガスから選ばれるものが好ましく、さらに好ましくは窒素である。不活性気体の流量は、固相重合装置の容積、粉末の粒径、充填状態等を勘案して決められるが、反応容器１ｍ３当たり２ｍ３／ｈｒ以上８ｍ３／ｈｒ以下、より好ましくは３ｍ３／ｈｒ以上６ｍ３／ｈｒ以下である。不活性気体の流量が２ｍ３／ｈｒ未満では重合速度が遅く、８ｍ３／ｈｒを越えると、粉末の飛散が起こる場合があるため好ましくない。
【００７２】
固相重合の時間としては、１時間以上２４時間以下が好ましい。
以上のようにして、目的とする液晶ポリエステルを得ることができる。
【００７３】
本実施形態の製造方法により得られる液晶ポリエステルは、下記の繰り返し単位（Ａ）を繰り返し単位全体の２０モル％以上８０モル％以下、下記の繰り返し単位（Ｂ）を繰り返し単位全体の２０モル％以上８０モル％以下の割合で含む。
【化５】
0006029201.tif 000006
（但し、Ｒ２は塩素原子、臭素原子またはアルキル基を示し、ｘは０から４のいずれかの整数である。アルキル基は、メチル基、エチル基、プロピル基、イソプロピル基、ブチル基、イソブチル基、ターシャルブチル基からなる群から選ばれる基である。ｘが２以上である場合、Ｒ２は同一でもよく、互いに異なってもよい。繰り返し単位（Ａ）は、Ｒ２が互いに異なる複数の繰り返し単位を含むこととしてもよい。ｎは（Ａ）の繰り返し数を示す整数である）
【化６】
0006029201.tif 000007
（但し、Ｒ３、Ｒ４は、それぞれ塩素原子またはアルキル基を示し、ｙは０から３のいずれかの整数であり、ｙが２または３の場合、複数のＲ３は互いに同一または異なる。ｚは０から３のいずれかの整数であり、ｚが２または３の場合、複数のＲ４は互いに同一または異なる。アルキル基は、メチル基、エチル基、プロピル基、イソプロピル基、ブチル基、イソブチル基、ターシャルブチル基からなる群から選ばれる基である。）
【００７４】
このような液晶ポリエステルは、流動温度が好ましくは２１０℃以上３２０℃以下、より好ましくは２２０℃以上３００℃以下、さらに好ましくは２３０℃以上２８０℃以下である。該流動温度が３２０℃を越えると、加工温度が３５０℃を越えることがあり、好ましくない。
【００７５】
更に、本実施形態の液晶ポリエステルの製造方法では、上述の方法で得られる液晶ポリエステルを、加熱溶融し造粒することとしてもよい。造粒の形態はペレット状が好ましい。
【００７６】
液晶ポリエステルの粒子を造粒してペレットを製造する方法としては、一般に使用されている一軸または二軸の押出機を用い溶融混練し、空冷または必要に応じて水冷した後、ペレタイザー（ストランドカッター）でペレットに賦形する方法が挙げられる。溶融均一化と賦形が目的のため、汎用の押出機が使用できるが、Ｌ／Ｄの大きい押出機を用いることが溶融均一化の観点からは好ましい。溶融混練に際しては、押出機のシリンダー設定温度（ダイヘッド温度）は２００℃以上３５０℃以下の範囲が好ましく、より好ましくは２３０℃以上３３０℃以下、更に好ましくは２４０℃以上３２０℃以下である。
【００７７】
また、ペレット状の液晶ポリエステルを得る方法は上記方法には限らない。例えば、「プレポリマーの粒子を得るステップ」において、溶融状態のプレポリマーを溝付きの平行ローラー上に排出してストランド状（紐状）に賦形した後、切断して粒径３ｍｍ以下のペレットとし、該ペレットを熱処理することで、ペレット状の液晶ポリエステルとしてもよい。
【００７８】
なお、本実施形態の製造方法で製造される液晶ポリエステルには、必要に応じて無機充填剤を添加することができる。このような無機充填剤としては、炭酸カルシウム、タルク、クレー、シリカ、炭酸マグネシウム、硫酸バリウム、酸化チタン、アルミナ、モンモリロナイト、石膏、ガラスフレーク、ガラス繊維、炭素繊維、アルミナ繊維、シリカアルミナ繊維、ホウ酸アルミニウムウィスカ、チタン酸カリウム繊維等が例示される。これらの無機充填剤は、フィルムの透明性や機械強度を著しく損なわない範囲で用いることができる。
【００７９】
また、本実施形態の製造方法で製造される液晶ポリエステルには、必要に応じて、さらに、有機充填剤、酸化防止剤、熱安定剤、光安定剤、難燃剤、滑剤、帯電防止剤、無機もしくは有機系着色剤、防錆剤、架橋剤、発泡剤、蛍光剤、表面平滑剤、表面光沢改良剤、またはフッ素樹脂などの離型改良剤など、各種の添加剤を製造工程中あるいはその後の加工工程において添加することができる。
【００８０】
以上のような構成の液晶ポリエステルの製造方法によれば、溶融重合を行う反応容器から溶融状態で連続的にプレポリマーＰを排出することが可能となり、また、粉砕装置３０でのプレポリマーＰの閉塞を抑制することができる。そのため、液晶ポリエステルを安定して連続的に製造することが可能となる。
【実施例】
【００８１】
以下に本発明を実施例により説明するが、本発明はこれらの実施例に限定されるものではない。
【００８２】
［流動開始温度］
液晶ポリエステルの流動開始温度は、フローテスター（（株）島津製作所製、ＣＦＴ−５００型）を用いて測定した。液晶ポリエステル約２ｇを、内径１ｍｍ及び長さ１０ｍｍのノズルを有するダイを取り付けたシリンダーに充填し、９．８ＭＰａ（１００ｋｇｆ／ｃｍ２）の荷重下、４℃／分の速度で昇温しながら、液晶ポリエステルを溶融させ、ノズルから押し出し、４８００Ｐａ・ｓ（４８０００ポイズ）の粘度を示す温度を、流動開始温度として測定した。
【００８３】
（実施例）
攪拌翼として三段のパドル翼を有する攪拌装置、窒素ガス導入管、温度計及び還流冷却器を備えた２００Ｌの反応器に、窒素雰囲気下で無水酢酸 ３５．５ｋｇ（０．３４８ｋｍｏｌ）を入れた後、ｐ−ヒドロキシ安息香酸３１．０ｋｇ（０．２２４ｋｍｏｌ）、２−ヒドロキシ６−ナフトエ酸１７．２ｋｇ（０．０９２ｋｍｏｌ）を入れ、さらに反応器内に、酢酸０．１００ｋｇに４．８ｇの１−メチルイミダゾールを混合した混合液を添加した。その後、窒素ガス気流下で１４０℃まで昇温し、温度を保持して６０分間、還流させた。
【００８４】
その後、酢酸及び未反応の無水酢酸を留去しながら、１４０℃から２８０℃まで３時間かけて昇温し、２８０±２℃で保持した。系外に留出する酢酸の回収率（後述）が９５％以上となったことを確認した上で、反応器の底弁を開き、プレポリマーをダブルベルト式クーラー（日本ベルティング製）に供給して、ベルトクーラーへのプレポリマーの供給状況、および、ベルトクーラー出口にあるピンクラッシャーでの粉砕状況を観察した。実施例として、払い出し時の副生酢酸の量が異なる５水準を採用した。
【００８５】
［酢酸回収率］
酢酸の回収率は、重合反応中に系外に留去する物質を、反応器に接続された還流冷却器で回収し、回収した物質の質量に基づいて、下記式から求めた。式中、量の単位はすべてｋｇである。
【００８６】
【数１】
0006029201.tif 000008
【００８７】
なお、回収した物質には、重縮合反応で副生成物として生じる酢酸と、重縮合反応に先だって系内に投入し、未反応のまま留去された無水酢酸と、留去されたモノマー成分と、が含まれる。本実施例においては、回収した物質に含まれるモノマー成分の割合を測定し、回収した物質の１質量％未満であることを確認した。したがって、本実施例においては、モノマー成分を捨象して（モノマー成分は含まれないものとして）酢酸回収率を算出した。
【００８８】
ここで、「酢酸量（理論値）」は、モノマーとして用いるｐ−ヒドロキシ安息香酸および２−ヒドロキシ６−ナフトエ酸のフェノール性水酸基がすべて量論でアセチル化されたとして、重合転化率が１００％となった場合に生じる酢酸の量である。
【００８９】
また、「未反応無水酢酸量（理論値）」は、モノマーとして用いるｐ−ヒドロキシ安息香酸および２−ヒドロキシ６−ナフトエ酸のフェノール性水酸基がすべて量論でアセチル化された場合に、系内に残存する未反応の無水酢酸の量である。
【００９０】
（比較例）
系外に留出する副生酢酸の量が、理論収率の９５％未満であることを確認した上で、反応器の底弁を開きプレポリマーをベルトクーラー上へ払い出しを行ったこと以外は、実施例と同様にして行った。比較例として、払い出し時の副生酢酸の量が異なる３水準を採用した。
【００９１】
実施例および比較例について、評価結果を下表１に示す。
【００９２】
【表１】
0006029201.tif 000009
【００９３】
観察の結果、実施例の５水準では、いずれもプレポリマーがベルトクーラー上に連続的に供給された。また、ベルトクーラー上で冷却されたプレポリマーは、帯状に連続した固体となり、ベルトクーラー出口にあるピンクラッシャーを閉塞させることなく、厚み１ｍｍ〜２ｍｍの板状に破砕された。
【００９４】
一方、比較例の３水準では、いずれもプレポリマーがベルトクーラー上に不連続に供給された。そのため、ベルトクーラー上で冷却されたプレポリマーは、複数の円板状の固体を含み、ベルトクーラー出口にあるピンクラッシャーを閉塞させた。
【００９５】
これらの結果から、本発明の有用性が確かめられた。
【符号の説明】
【００９６】
１…製造装置、１０…重合装置、１１…重合槽、１２…攪拌機、１４…回収装置、２０…冷却装置、３０…粉砕装置、３１ａ…第１粉砕機、３１ｂ…第２粉砕機、Ｐ…プレポリマー
【図１】
0006029201.tif 000012